【手続補正書】
【提出日】平成23年8月4日(2011.8.4)
【手続補正１】
【補正対象書類名】明細書
【補正対象項目名】００１９
【補正方法】変更
【補正の内容】
【００１９】
したがって本発明は、高い室温弾性限界と、低サイクルならびに高サイクルでの機械的疲労に対する高い耐性、そして室温から３００℃まででの良好な延性と組み合わされた、機械的耐久性と特に３００℃周辺さらにはより高い温度での熱間クリープに対する耐久性を有する、アルミニウム合金製の鋳造品に関するものであり、該合金の化学組成は重量パーセント表示で、
Ｓｉ：３％〜１１％、好ましくは５．０％〜９．０％、
Ｆｅ＜０．５０％、好ましくは＜０．３０％、より好ましくは＜０．１９％さらには＜０．１２％、
Ｃｕ：２．０〜５．０％、好ましくは２．５〜４．２％、より好ましくは３．０％〜４．０％、
Ｍｎ：０．０５〜０．５０％、好ましくは０．０８％〜０．２０％、
Ｍｇ：０．１０〜０．２５％、好ましくは０．１０〜０．２０％、
Ｚｎ：＜０．３０％、好ましくは＜０．１０％、
Ｎｉ：＜０．３０％、好ましくは＜０．１０％、
Ｖ：０．０５〜０．１９％、好ましくは０．０８〜０．１９％、より好ましくは０．１０〜０．１９％、
Ｚｒ：０．０５〜０．２５％、好ましくは０．０８〜０．２０％、
Ｔｉ：０．０１〜０．２５％、好ましくは０．０５〜０．２０％、
場合によっては、Ｓｒ（３０〜５００ｐｐｍ）、Ｎａ（２０〜１００ｐｐｍ）およびＣａ（３０〜１２０ｐｐｍ）から選択される共晶混合物の一つまたは複数の修飾元素または共晶混合物の精錬剤、Ｓｂ（０．０５〜０．２５％）、
それぞれが＜０．０５％、合計０．１５％のその他の元素で、残りがアルミニウムである。
【手続補正２】
【補正対象書類名】明細書
【補正対象項目名】００２０
【補正方法】変更
【補正の内容】
【００２０】
【図１】ヴェーラー曲線、すなわち合金ＡｌＳｉ７Ｃｕ０．５Ｍｇ０．３のサイクルの数に応じた破断応力を示している（順に、左の薄い線は５％の破断可能性、中央の濃い線は５０％、右の薄い線は９５％である）。
【図２】３．３％の銅を含有する、マグネシウムを含まない合金ＡｌＳｉ７Ｃｕ３．５ＭｎＶＺｒＴｉについてのヴェーラー曲線を示している。
【図３】３．８％の銅を含有する、マグネシウムを含まない合金ＡｌＳｉ７Ｃｕ３．５ＭｎＶＺｒＴｉについてのヴェーラー曲線を示している。
【図４】「実施例」として試験した３．５％の銅含有量のさまざまな合金に対するマグネシウム含有量に応じた、室温での静的機械的特性Ｒm、Ｒp0.2、およびＡ％の変化を示しており、参照記号の要点は表３にしたがった指標ＡからＴに応じて図面の右に示している。ＡからＫ  ＨＩＰ２と記載された一連の結果Ｒp0.2、ＲmおよびＡ％は、表３下部の追加試験に対応している。
【図５】４．０％の銅含有量に対する、図４と同じ表示に対応している。
【図６】ヴェーラー曲線、すなわちサイクルの数Ｎｃ（対数尺度）に応じた室温での破断応力Ｆを示しており、平均は、「実施例」として試験した３．５％の銅含有量の合金について、該合金の平均Ｍｇ含有量０％、０．０５％および０．１０％に応じて得られている。
【図７】「実施例」として試験した３．５％の銅含有量のさまざまな合金に対するマグネシウム含有量と、表３に示した値にしたがった該合金のバナジウム含有量０％および０．１９％に応じた、３００℃での静的機械的特性ＲmおよびＲp0.2の変化を示している。
【図８】表５に示した３００℃でのクリープ試験の結果、つまり、０から３００時間の試験時間ｈに応じた３０ＭＰａの張力で、図面の右に示したさまざまなマグネシウムとバナジウムの含有量について得られた曲げのパーセンテージをまとめている。Ｒは組成Ｖ＝０％、Ｍｇ＝０．１０％の場合にのみ３００時間を迎える前に起こる破壊領域を示している。
【図９】０．０７％から０．１６％というさまざまなマグネシウム含有量についての合金ＡｌＳｉ７Ｃｕ３．５ＭｎＶＺｒＴｉ（底部曲線）と合金ＡｌＳｉ７Ｃｕ４．０ＭｎＶＺｒＴｉ（上部曲線）に対する示差エンタルピー分析の曲線を示している。
【図１０】７８０℃で導入され、溶体化された、当初の０．２８％の含有量のバナジウムを含んだ合金槽ＡｌＳｉ７Ｃｕ３．５ＭｇＭｎ０．３０Ｚｒ０．２０Ｔｉ０．２０の、温度Ｔに応じた平衡状態でのバナジウムの溶解度Ｓを示している。
【手続補正３】
【補正対象書類名】特許請求の範囲
【補正対象項目名】全文
【補正方法】変更
【補正の内容】
【特許請求の範囲】
【請求項１】
疲労条件および特に３００℃での熱間クリープに対する高い静的機械的耐性を有する、アルミニウム合金製の鋳造品であり、重量パーセントで表示された、
Ｓｉ：３％〜１１％、
Ｆｅ＜０．５０％、
Ｃｕ：２．０％〜５．０％、
Ｍｎ：０．０５％〜０．５０％、
Ｍｇ：０．１０％〜０．２５％、
Ｚｎ：＜０．３０％、
Ｎｉ：＜０．３０％、
Ｖ：０．０５％〜０．１９％、
Ｚｒ：０．０５％〜０．２５％、
Ｔｉ：０．０１％〜０．２５％、
場合によっては、Ｓｒ（３０ｐｐｍ〜５００ｐｐｍ）、Ｎａ（２０ｐｐｍ〜１００ｐｐｍ）およびＣａ（３０ｐｐｍ〜１２０ｐｐｍ）から選択される一つまたは複数の共晶混合物の修飾元素、あるいは、共晶混合物の精錬剤、Ｓｂ（０．０５％〜０．２５％）、
それぞれ＜０．０５％で合計が０．１５％のその他の元素と、残りがアルミニウム、
という化学組成からなるアルミニウム合金製の鋳造品。
【請求項２】
ケイ素含有量が５．０％と９．０％の間に含まれることを特徴とする、請求項１に記載の鋳造品。
【請求項３】
マグネシウム含有量が０．１０％と０．２０％の間に含まれることを特徴とする、請求項１または請求項２に記載の鋳造品。
【請求項４】
バナジウム含有量が０．０８％と０．１９％の間に含まれることを特徴とする、請求項１〜請求項３のいずれか一つに記載の鋳造品。
【請求項５】
鉄含有量が０．３０％未満であることを特徴とする、請求項１〜請求項４のいずれか一つに記載の鋳造品。
【請求項６】
銅含有量が２．５％と４．２％の間に含まれることを特徴とする、請求項１〜請求項５のいずれか一つに記載の鋳造品。
【請求項７】
マンガン含有量が０．０８％と０．２０％の間に含まれることを特徴とする、請求項１〜請求項６のいずれか一つに記載の鋳造品。
【請求項８】
亜鉛含有量が０．１０％未満であることを特徴とする、請求項１〜請求項７のいずれか一つに記載の鋳造品。
【請求項９】
ニッケル含有量が０．１０％未満であることを特徴とする、請求項１〜請求項８のいずれか一つに記載の鋳造品。
【請求項１０】
ジルコニウム含有量が０．０８％と０．２０％の間に含まれることを特徴とする、請求項１〜請求項９のいずれか一つに記載の鋳造品。
【請求項１１】
チタン含有量が０．０５％と０．２０％の間に含まれることを特徴とする、請求項１〜請求項１０のいずれか一つに記載の鋳造品。
【請求項１２】
鉄含有量が０．１９％未満であることを特徴とする、請求項１〜請求項１１のいずれか一つに記載の鋳造品。
【請求項１３】
鉄含有量が０．１２％未満であることを特徴とする、請求項１〜請求項１２のいずれか一つに記載の鋳造品。
【請求項１４】
銅含有量が３．０％と４．０％の間に含まれることを特徴とする、請求項１〜請求項１３のいずれか一つに記載の鋳造品。
【請求項１５】
バナジウム含有量が０．１０％と０．１９％の間に含まれることを特徴とする、請求項１〜請求項１４のいずれか一つに記載の鋳造品。
【請求項１６】
Ｔ７タイプまたはＴ６タイプの熱処理を受けることを特徴とする、請求項１〜請求項１５のいずれか一つに記載の鋳造品。
【請求項１７】
少なくとも３０分の時間にわたって５００℃と５１３℃の間に含まれる温度での溶体化を含む、Ｔ７タイプまたはＴ６タイプの熱処理を受けることを特徴とする、請求項１〜請求項１６のいずれか一つに記載の鋳造品。
【請求項１８】
内燃機関エンジンのシリンダーヘッドであることを特徴とする、請求項１〜請求項１７のいずれか一つに記載の鋳造品。
【請求項１９】
鋳造品の熱い部分用の挿入部品であることを特徴とする、請求項１〜請求項１８のいずれか一つに記載の鋳造品。